(57)【要約】【課題】プラスチック樹脂成形金型の要求特性（高硬度・非磁性・高耐食性・優れた清浄度）を満たすことが可能なプラスチック樹脂成形金型用Ｎｉ基合金及びこれを用いたプラスチック樹脂成形金型を提供すること。【解決手段】  質量％で、Ｃ≦０．０５％、Ｓｉ≦０．８％、Ｍｎ≦０．８％、Ｐ≦０．０３％、Ｓ≦０．０１％、３０≦Ｃｒ≦４５％、及び、１．５≦Ａｌ≦５．０％を含有し、残部がＮｉ及び不可避的不純物からなる金型用Ｎｉ基合金であって、  その組織の９０％以上にαＣｒ相及びγ＋γ’相からなるラメラ構造が形成されていることを特徴とするプラスチック樹脂成形金型用Ｎｉ基合金。【選択図】図１
2009263736.tif 000002
【特許請求の範囲】
【請求項１】
質量％で、Ｃ≦０．０５％、Ｓｉ≦０．８％、Ｍｎ≦０．８％、Ｐ≦０．０３％、Ｓ≦０．０１％、３０≦Ｃｒ≦４５％、及び、１．５≦Ａｌ≦５．０％を含有し、残部がＮｉ及び不可避的不純物からなる金型用Ｎｉ基合金であって、
その組織の９０％以上にαＣｒ相及びγ＋γ’相からなるラメラ構造が形成されていることを特徴とするプラスチック樹脂成形金型用Ｎｉ基合金。
【請求項２】
更に、質量％で、Ｔｉ＋Ｚｒ＋Ｈｆ≦３．０％、Ｎｂ＋Ｔａ＋Ｖ≦３．０％、Ｃｏ≦１０％、Ｍｏ＋０．５Ｗ≦１０％（但し、Ｗ≦１０％）からなる群のうち少なくとも１種を含有することを特徴とする請求項１に記載のプラスチック樹脂成形金型用Ｎｉ基合金。
【請求項３】
更に、質量％で、３％≦Ｆｅ≦５％を含有することを特徴とする請求項１又は２に記載のプラスチック樹脂成形金型用Ｎｉ基合金。
【請求項４】
更に、質量％で、Ｃｕ≦５％、Ｂ≦０．０１５％、Ｍｇ≦０．０１％、Ｃａ≦０．０１％、ＲＥＭ≦０．１％からなる群のうち少なくとも１種を含有することを特徴とする請求項１〜３のいずれかに記載のプラスチック樹脂成形金型用Ｎｉ基合金。
【請求項５】
固溶化処理により３００ＨＶ以下の硬さが得られるとともに、当該固溶化処理及び時効処理により６２０ＨＶ以上の硬さが得られることを特徴とする請求項１〜４のいずれかに記載のプラスチック樹脂成形金型用Ｎｉ基合金。
【請求項６】
ＡＳＴＭ  Ｅ４５に規定する介在物評価法で、Ａ−Ｔ，Ａ−Ｈ，Ｂ−Ｔ，Ｂ−Ｈ，Ｂ−Ｔ，Ｃ−Ｈ，Ｃ−Ｔが全て２以下であることを特徴とする請求項１〜５のいずれかに記載のプラスチック樹脂成形金型用Ｎｉ基合金。
【請求項７】
請求項１〜６のいずれかに記載のプラスチック樹脂成形金型用Ｎｉ基合金からなるプラスチック樹脂成形金型。
【発明の詳細な説明】
【技術分野】
【０００１】
本発明は、プラスチック樹脂成形金型用Ｎｉ基合金及びこれを用いたプラスチック樹脂成形金型に関し、更に詳しくは、プラスチック樹脂成形金型の要求特性（高硬度・非磁性・高耐食性・優れた清浄度）に応えるＮｉ基非磁性高硬度合金（時効硬化型Ｎｉ基合金）の製造技術に関する。
【背景技術】
【０００２】
従来より、プラスチック製品やゴム製品を製造するためのプラスチック樹脂成形用金型の材料に好適な鋼として、
（１）非磁性であり、かつ、高耐食性を有するオーステナイト系ステンレス鋼（例えば、ＳＵＳ３０４）、
（２）十分な耐食性を有する析出硬化型ステンレス鋼（例えば、ＳＵＳ６３０）、
（３）硬度に優れた工具鋼（例えば、ＪＩＳ ＳＫＤ１１）等、が知られている。
【０００３】
その他にも、この種の特性を備えたＮｉ基合金として、
（１）特許文献１に開示されたＮｉ基高強度合金、すなわち、高硬度、高耐食性であって、非磁性である上に加工性も良好な、エンジン排気系やガスタービン周辺の耐熱部品材料、軸受け・シャフト・ボルト等の部品材料に用いて好適なＮｉ基高強度合金、
（２）特許文献２に開示された非磁性高耐食軸受材、すなわち、硬さが硬く、転動疲労寿命特性が良好で、耐食性にも優れた非磁性のＮｉ基の軸受材、
（３）特許文献３に開示されたＮｉ基の高耐食耐摩耗合金、すなわち、高強度及び高温安定性・高硬度・高耐食性・非磁性を兼ね備えたディーゼルエンジン部品に用いて好適なＮｉ基の高耐食耐摩耗合金、
（４）特許文献４に開示されたＮｉ基超耐熱鋳造合金、すなわち、排ガスの高温化に対応して高温でも高い強度を維持できる、自動車エンジン用のタービンホイールに用いて好適なＮｉ基の超耐熱鋳造合金、
（５）特許文献５に開示されたＮｉ基の非磁性高硬度合金、すなわち、電子分野等の磁場のかかる環境下で使用される機械部品・精密部品・精密金型等に用いて好適な耐摩耗性及び耐食性に優れた非磁性高硬度合金等、が知られている。
【０００４】
【特許文献１】特開２００２−０６９５５７
【特許文献２】特開２００３−２５３３６２
【特許文献３】特開２００５−０８２８８５
【特許文献４】特開２００４−３０７９９９
【特許文献５】特開２００６−２７４４４３
【発明の開示】
【発明が解決しようとする課題】
【０００５】
しかしながら、上記のオーステナイト系ステンレス鋼（例えばＳＵＳ３０４）は、硬さがＨＲＣ３０〜４０と低いため、金型が磨耗するという問題や鏡面研磨により十分な表面仕上げができないという問題がある。
また、上記の析出硬化型ステンレス鋼（例えば、ＳＵＳ６３０）は、透磁率が高いため、磁性粉末を含む腐食性樹脂の成形時における磁性粉末の金型への付着、磁力配向の偏り、金型の腐食、金型の磨耗、金型の鏡面性不足による成形品表面の不良等の問題が生じるという問題がある。
更に、上記の工具鋼（例えば、ＪＩＳ ＳＫＤ１１）は、非磁性ではなく、耐食性も十分ではない。特に、ＪＩＳ  ＳＫＤ１１は非金属介在物（清浄度に劣る原因となる）やピンホールにより十分な表面粗さが得られず、その結果、十分な表面仕上げが得られないという問題がある。
また、特許文献１〜５には種々のＮｉ基合金が開示されているが、プラスチック樹脂成形用金型の要求特性（高硬度・非磁性・高耐食性・優れた清浄度）の全てに応えるＮｉ基合金は知られていない。
【０００６】
本発明は、上記事情に鑑みてなされたものであり、その目的は、プラスチック樹脂成形金型の要求特性（高硬度・非磁性・高耐食性・優れた清浄度）を満たすことが可能なプラスチック樹脂成形金型用Ｎｉ基合金及びこれを用いたプラスチック樹脂成形金型を提供することにある。
【課題を解決するための手段】
【０００７】
上記課題を解決するために、本発明に係るプラスチック樹脂成形金型用Ｎｉ基合金は、
質量％で、
（１）Ｃ≦０．０５％、
（２）Ｓｉ≦０．８％、
（３）Ｍｎ≦０．８％、
（４）Ｐ≦０．０３％、
（５）Ｓ≦０．０１％、
（６）３０≦Ｃｒ≦４５％、及び、
（７）１．５≦Ａｌ≦５．０％を含有し、
（８）残部がＮｉ及び不可避的不純物からなる金型用Ｎｉ基合金であって、
（９）その組織の９０％以上にαＣｒ相及びγ＋γ’相からなるラメラ構造が形成されていること要旨とする。
【０００８】
この場合に、本発明に係るプラスチック樹脂成形金型用Ｎｉ基合金は、更に、質量％で、Ｔｉ＋Ｚｒ＋Ｈｆ≦３．０％、Ｎｂ＋Ｔａ＋Ｖ≦３．０％、Ｃｏ≦１０％、Ｍｏ＋０．５Ｗ≦１０％（但し、Ｗ≦１０％）、３≦Ｆｅ≦５％、Ｃｕ≦５％、Ｂ≦０．０１５％、Ｍｇ≦０．０１％、Ｃａ≦０．０１％、及びＲＥＭ≦０．１％からなる群のうち少なくとも１種を含有してもよい。
【０００９】
そして、本発明に係るプラスチック樹脂成形金型用Ｎｉ基合金は、固溶化処理により３００ＨＶ以下の硬さが得られるとともに、当該固溶化処理及び時効処理により６２０ＨＶ以上の硬さが得られることが望ましい。
また、本発明に係るプラスチック樹脂成形金型用Ｎｉ基合金は、ＡＳＴＭ  Ｅ４５に規定する介在物評価法で、Ａ−Ｔ，Ａ−Ｈ，Ｂ−Ｔ，Ｂ−Ｈ，Ｂ−Ｔ，Ｃ−Ｈ，Ｃ−Ｔが全て２以下であることが望ましい。
本発明に係るプラスチック樹脂成形金型は、本発明に係るプラスチック樹脂成形金型用Ｎｉ基合金からなることを要旨とする。
【発明の効果】
【００１０】
本発明に係るプラスチック樹脂成形金型用Ｎｉ基合金及びプラスチック樹脂成形金型は、所定の元素を所定量含有するとともに、その組織の９０％以上にαＣｒ相及びγ＋γ’相からなるラメラ構造が形成されているため、プラスチック樹脂成形金型の要求特性（高硬度・非磁性・高耐食性・優れた清浄度）を満たすことが可能であるという効果がある。
特に、本発明に係るプラスチック樹脂成形金型用Ｎｉ基合金及びプラスチック樹脂成形金型は、その組織の９０％以上にαＣｒ相及びγ＋γ’相からなるラメラ構造が形成されているため、高硬度となり、成形樹脂による金型の摩耗を抑制することができる。
また、本発明に係るプラスチック樹脂成形金型用Ｎｉ基合金及びプラスチック樹脂成形金型は、Ｎｉ基であるため、非磁性となる。従って、当該金型は、磁性粉末を含む樹脂の成形時における磁性粉末の付着や磁力配向の偏りといった問題が生じないという効果がある。
更に、本発明に係るプラスチック樹脂成形金型用Ｎｉ基合金及びプラスチック樹脂成形金型は、所定量のＣｒを含有するため、高い耐食性が得られるという効果がある。従って、当該金型は、腐食性ガスを発生させる樹脂の成形時でもこれが腐食することがないという効果がある。
更に、本発明に係るプラスチック樹脂成形金型用Ｎｉ基合金及びプラスチック樹脂成形金型は、Ｃ、Ｓｉ、Ｍｎ、Ｓを所定量以下に低減させたので、清浄度の悪化を引き起こす非金属介在物の形成を減少させることができ、優れた清浄度が得られるとともに、必要以上に炭化物が形成されないため表面粗さが小さいという効果がある。そのため、当該金型は、鏡面研磨によるきれいな表面仕上げが可能であるという効果がある。また、上記のように、当該金型は、高硬度であるため余分な研磨キズが付き難いこと、高耐食であるため、研磨中の表面酸化が防止されることもまた、きれいな表面仕上げの効果に寄与している。
【発明を実施するための最良の形態】
【００１１】
（成分組成、組織等）
以下に図面を参照して本発明の一実施形態に係るプラスチック樹脂成形金型用Ｎｉ基合金の成分組成及び組織並びにこれらの限定理由について説明する。尚、以下の説明においては、「％」は質量％を意味する。
本実施形態に係るプラスチック樹脂成形金型用Ｎｉ基合金は、以下の（１）〜（８）の成分元素を含有し、以下の（９）の組織が形成されている。
【００１２】
（１）Ｃ≦０．０５％。
Ｃは、溶解時に脱酸元素として作用するほか、Ｔｉ、Ｚｒ及びＨｆのグループに属する元素又はＮｂ、Ｔａ及びＶのグループに属する元素が存在する場合は、それらと炭化物を形成して、固溶化熱処理時の結晶粒粗大化を防止するとともに粒界の強化に寄与する。Ｃ量が０．０５％を超えると強度、靭性及び炭化物等の非金属介在物等の形成による清浄度の低下を招くため、Ｃ量は、０．０５％以下とした。優れた清浄度を得るためには、Ｃ量は、０．０３％以下がより好ましい。本実施形態に係るプラスチック樹脂成形金型用Ｎｉ基合金は、Ｃ量が少なく炭化物を含まない又は必要以上に含まないため、表面粗さが小さくなる。
【００１３】
（２）Ｓｉ≦０．８％。
Ｓｉは、脱酸元素として必要であるが、多量の添加は強度、靭性及び酸化珪素等の非金属介在物等の形成による清浄度の低下を招くので、上限を０．８％とした。優れた清浄度を得るためには、Ｓｉ量は、０．１％以下がより好ましい。
【００１４】
（３）Ｍｎ≦０．８％。
ＭｎもＳｉと同様、脱酸元素として有用であるが、過大な添加は強度、靭性及びＭｎＳ等の非金属介在物等の形成による清浄度の低下を招くので、上限を０．８％とした。優れた清浄度を得るためには、Ｍｎ量は、０．１％以下がより好ましい。
【００１５】
（４）Ｐ≦０．０３％。
Ｐは、粒界に偏析して被削性を劣化させる。従って、Ｐ量は、０．０３％以下とした。
【００１６】
（５）Ｓ≦０．０１％。
Ｓは、Ｍｎと非金属介在物（ＭｎＳ）を形成し、清浄度を劣化させる。従って、Ｓ量は、０．０１％以下とした。
【００１７】
（６）３０≦Ｃｒ≦４５％。
Ｃｒは、必須構成元素であり、αＣｒ相の主な形成元素となる。Ｃｒは、αＣｒ相がγ＋γ’相と複合析出することで高硬度が得られるという点で重要な元素である。具体的には、５００℃から７００℃の温度で１２時間から２４時間の時効処理が施されることにより、本実施形態に係る合金組織の９０％以上にαＣｒ相及びγ＋γ’相からなるラメラ構造が形成される。また、Ｃｒは、耐食性の向上にも寄与し、本実施形態に係るプラスチック樹脂成形金型用Ｎｉ基合金からなる金型は、高い耐食性を備え、腐食性ガスを発生させる樹脂の成形時でも金型が腐食する問題は起こらない。これらの効果は、Ｃｒ量が３０％未満では充分に得られない。一方、Ｃｒ量が４５％超では加工性の低下を招く。そこで、Ｃｒ量は、３０〜４５％とした。Ｃｒ量は、３２〜４２％がより好ましい。
【００１８】
（７）１．５≦Ａｌ≦５．０％。
Ａｌは、γ’相（ニッケル三アルミからなる）を形成する必須構成元素であり、更に、耐高温腐食性の向上にも寄与する。これらの効果は、Ａｌ量が１．５％未満では得られない。一方、Ａｌ量が５．０％超では加工性が悪くなる。そこで、Ａｌ量は、１．５〜５．０％とした。耐高温耐食性と加工性のバランスを考慮すると、Ａｌ量は、２．０〜４．５％がより好ましい。
【００１９】
（８）残部がＮｉ及び不可避的不純物。
Ｎｉは、必須構成元素であり、これが主成分である。従って、本実施形態に係るプラスチック樹脂成形金型用Ｎｉ基合金は、透磁率が低くなり（透磁率１．０１以下）、非磁性となる。従って、本実施形態に係るプラスチック樹脂成形金型用Ｎｉ基合金からなる金型は、磁性粉末を含む樹脂の成形時における磁性粉末の付着や磁力配向の偏りといった問題は起こらない。
【００２０】
（９）合金組織の９０％以上にαＣｒ相及びγ＋γ’相からなるラメラ構造が形成されている（図１参照）。
ラメラ構造は、αＣｒ相がＣｒ単相からなり、γ相は、Ｎｉ単相からなり、γ’相は、ニッケル三アルミの基本構成からなり、そのうちの一部のアルミの位置が他の原子に置き換わった相である。αＣｒ相の厚さは、２０〜５０μｍ、γ＋γ’相の厚さは、２０〜５０μｍである（図１参照）。
本実施形態に係るプラスチック樹脂成形金型用Ｎｉ基合金に、αＣｒ相及びγ＋γ’相を複合析出させうるのは、必須構成元素を含有させるとともに、５００℃から７００℃の温度で１２時間から２４時間の時効処理を施すからである。
また、αＣｒ相及びγ＋γ’相が時効処理により複合析出すると高硬度化されるが、本実施形態に係るプラスチック樹脂成形金型用Ｎｉ基合金は、それ以前の工程である鍛造時に結晶粒が小さく制御される。従って、本実施形態に係るプラスチック樹脂成形金型用Ｎｉ基合金は、５００℃から７００℃の温度で１２時間から２４時間の時効処理が施されることにより、析出サイトになりやすい結晶粒界のみならず結晶粒内も析出サイトとなり、合金組織の９０％以上にαＣｒ相とγ＋γ’相の複合析出が行き渡り非常に薄い層状組織（ラメラ構造）が形成される。このように合金組織の９０％以上にαＣｒ相とγ＋γ’相からなるラメラ構造を形成させようとすると、鍛造時に結晶粒径を５０μｍ以下、好ましくは、２０μｍ以下に制御するとよい。その理由は、結晶粒を微細化することにより粒界と結晶粒中央との距離を小さくし、全体にγ’相を析出させ得るからである。
【００２１】
本実施形態に係るプラスチック樹脂成形金型用Ｎｉ基合金は、更に、質量％で、以下の元素のうち少なくとも１種を含有してもよい。
【００２２】
まず、合金強度を高めるために、Ｔｉ＋Ｚｒ＋Ｈｆ≦３．０％、Ｎｂ＋Ｔａ＋Ｖ≦３．０％、Ｃｏ≦１０％、Ｍｏ＋０．５Ｗ≦１０％（但し、Ｗ≦１０％）のうち少なくとも１種を含有してもよい。
【００２３】
Ｔｉ＋Ｚｒ＋Ｈｆ≦３．０％。
Ｔｉ、Ｚｒ、Ｈｆは、γ’相のＡｌと置換することで、γ’相の固溶強化に寄与し、更に、合金強度を高める。但し、これらの合計量が３．０％を超えると加工性が悪くなる。そこで、Ｔｉ＋Ｚｒ＋Ｈｆ量は、３．０％以下、より好ましくは、２．０％以下とした。
これらの元素のうちで最も強度向上に効果的な元素は、Ｔｉであり、Ｔｉ量は、２．０％以下が好ましい。一方、Ｚｒ及びＨｆは、結晶粒界に偏析して粒界を強化し、Ｚｒ量及びＨｆ量は、各々０．１％以下が好ましい。
【００２４】
Ｎｂ＋Ｔａ＋Ｖ≦３．０％。
Ｎｂ、Ｔａ、Ｖは、Ｔｉ、Ｚｒ、Ｈｆと同様γ’相のＡｌと置換することで、γ’相の固溶強化に寄与し、更に、合金強度を高める。但し、これらの合計量が３．０％を超えると加工性が悪くなる。そこで、Ｔｉ＋Ｚｒ＋Ｈｆ量は、３．０％以下、より好ましくは、２．０％以下とした。これらのうち、Ｎｂ及びＴａが特に効果的であり、Ｎｂ及びＴａ量は、３．０％以下が好ましく、２．０％以下がより好ましい。尚、Ｖは、選択添加元素であり、時効を速める目的で添加する場合には、Ｖ量は、０．５〜３％とするのが好ましい。更に好ましくは０．８〜１．２％である。
【００２５】
Ｃｏ≦１０％。
Ｃｏは、固溶強化により高温強度を向上させる効果があり、また、γ’相の析出量を増加させる。Ｃｏは高価な元素であるため、Ｃｏ量は、１０％以下、より好ましくは、５％以下とした。尚、Ｃｏ量は、金型が大型である場合、時効を遅らせる目的で添加するときには８〜１０％添加することが好ましい。
【００２６】
Ｍｏ＋０．５Ｗ≦１０％（但し、Ｗ≦１０％）。
Ｍｏ及びＷは、固溶強化により強度を高める効果がある。更に、Ｍｏは、耐食性を向上させる効果がある。Ｍｏ＋０．５Ｗ量は、１０％を超えると耐高温腐食性を低下させるばかりでなく合金の価格を高騰させる。従って、Ｍｏ＋０．５Ｗ量は、１０％以下、より好ましくは、５％以下とし、Ｗ量は、１０％以下とした。Ｍｏ量及びＷ量は、各々、５％以下がより好ましい。尚、Ｍｏ量は、金型が大型である場合、時効を遅らせる目的で添加するときには２〜３％添加することが好ましい。
【００２７】
３≦Ｆｅ≦５％。
Ｆｅは、選択添加元素であり、時効を速める目的で添加することがある。Ｆｅは、その他の元素の原料から混入することもあるが、合金の強度及び耐高温腐食性、耐食性を低下させるため、Ｆｅ量は、５％以下、より好ましくは、１％以下とした。Ｆｅの過大な添加は時効腐食を促進させるからである。
【００２８】
更に、熱間加工性を劣化することを防止するために、Ｃｕ≦５％、Ｂ≦０．０１５％、Ｍｇ≦０．０１％、Ｃａ≦０．０１％、ＲＥＭ≦０．１％のうち少なくとも１種を含有してもよい。
【００２９】
Ｃｕ≦５％。
Ｃｕは、金型として使用する際の耐硫酸腐食性を大幅に向上させる。また、鋼材を細く加工することが必要な場合に鍛造後・固溶化熱処理前に冷間加工が行われることがあるが、Ｃｕは、この冷間加工性の向上に有効な元素である。しかし、Ｃｕ量が５％を超えると熱間加工性を低下させる。そこで、Ｃｕ量は、５％以下、より好ましくは、３％以下とした。
【００３０】
Ｂ≦０．０１５％。
Ｂは、結晶粒界に偏析して粒界を強め熱間加工性やクリープ強度を高める効果がある。Ｂ量は、０．０１５％を超えると熱間加工性を損なうので、０．０１５％以下とした。
【００３１】
Ｍｇ≦０．０１％。
Ｍｇは、溶解時に脱酸及び脱硫元素として添加される元素であり、合金の熱間加工性を改善する。Ｍｇ量は、０．０１％を超えると熱間加工性を劣化させるので、０．０１％以下とした。
【００３２】
Ｃａ≦０．０１％。
Ｃａは、溶解時に脱酸及び脱硫元素として添加される元素であり、合金の熱間加工性を改善する。Ｃａ量は、０．０１％を超えると熱間加工性を劣化させるので、０．０１％以下とした。
【００３３】
ＲＥＭ≦０．１％。
ＲＥＭは、高温使用時の耐酸化性の向上、特に密着スケールの剥離を抑制する効果がある。ＲＥＭ量は、０．１％を超えると熱間加工性を劣化させるので、０．１％以下とした。
【００３４】
本実施形態に係るプラスチック樹脂成形金型用Ｎｉ基合金は、更に、以下の条件のうち少なくともいずれかを満たすとよい。
【００３５】
固溶化処理により３００ＨＶ以下の硬さが得られるとともに、当該固溶化処理及び時効処理により６２０ＨＶ以上の硬さが得られること。
金型粗加工を可能にするとともに、金型の要求特性としての硬さを確保するためである。
【００３６】
ＡＳＴＭ  Ｅ４５に規定する介在物評価法で、Ａ−Ｔ，Ａ−Ｈ，Ｂ−Ｔ，Ｂ−Ｈ，Ｂ−Ｔ，Ｃ−Ｈ，Ｃ−Ｔが全て２以下であること。
これは、ＶＩＦ（真空高周波誘導炉）溶解による脱ガス効果により、介在物の析出を抑制することにより可能である。その目的としては、鏡面研磨によるきれいな表面仕上げを可能とするためである。更に、本実施形態に係るプラスチック樹脂成形金型用Ｎｉ基合金は、高硬度であることと相俟って余分な研磨キズが付き難く、高耐食であることと相俟って研磨中の表面酸化が防止されることも、きれいな表面仕上げの要因となる。
【００３７】
（製造方法）
本実施形態に係るプラスチック樹脂成形金型用Ｎｉ基合金は、溶解（ＶＩＦ（真空高周波誘導炉））→ソーキング（均質化熱処理）→鍛造（結晶粒の微細化）→固溶化熱処理（軟化）→粗加工（金型粗加工）→時効処理（高硬度化）→精加工（金型精加工）→研磨→完成という工程により製造することができる。
この製造工程においては、溶解時に上記の成分元素を溶解させるが、このときに、非磁性（Ｎｉ基）、高耐食性（Ｃｒ添加）、優れた清浄度（Ｃ、Ｓｉ、Ｍｎ、Ｓを低減させて添加）の確保が図られる。特に、優れた清浄度が得られるのは、ＶＩＦ（真空高周波誘導炉）溶解による脱ガス効果により、介在物の析出が抑制されるためである。
本実施形態に係るプラスチック樹脂成形金型用Ｎｉ基合金は、固溶化処理後の硬さが３００ＨＶ以下であるため金型加工が可能となる。
そして、鍛造は、鍛造温度１１３０℃以上、終始温度９５０℃以上の条件で行うとよい。これにより、結晶粒径を５０μｍ以下、好ましくは、２０μｍ以下になるように制御できるからである。
この鍛造を前提として、５００℃から７００℃の温度で１２時間から２４時間の時効処理を行うとよい。これにより、合金組織の９０％以上にαＣｒ相とγ＋γ’相のラメラ構造を形成させ、６２０ＨＶ以上の硬さとすることができるからである。
【実施例】
【００３８】
（Ｎｉ基合金等の作製）
表１に示す成分組成の開発材及び比較材をＶＩＦ（真空高周波誘導炉）で溶製した後、冷却して、１５０ｋｇのインゴットを作製した。
次に、各インゴットをソーキング（１１５０℃×１６ｈ）した後、鍛造により、（サイズ：６０Ｂ）の形状に加工した。この鍛造は、鍛造温度（１１５０℃）、終始温度（１０００℃）の条件で行い、固溶化処理後（表２中の〔熱処理条件１〕）、粗加工し、時効処理（表２中の〔熱処理条件２〕）して供試材とした。
【００３９】
【表１】
2009263736.tif 000003
【００４０】
（試験硬さ）
表１に示す条件で供試材（開発材及び比較材）を固溶化処理し、試験片（ビッカース硬さ試験片：２０ｍｍ×１０ｍｍ〔ＪＩＳ Ｚ ２２４４に準拠〕、耐摩耗性試験ピンオンディスク試験片：直径５ｍｍ、厚さ２４ｍｍ〔ディスクと接する面にＲ１０ｍｍのコーナーを施した〕、清浄度研磨面：２０ｍｍ×３０ｍｍ、透磁率試験片：直径３０ｍｍ×高さ１０ｍｍ、磁力試験片：３０ｍｍ×３０ｍｍ×５０ｍｍ）加工して、ビッカース硬さを測定した。結果を表２に示す。
次いで、表１に示す条件で試験片（開発材及び比較材）を時効処理し、ビッカース硬さを測定した。結果を表２に示す。更に、開発材（３、４）をＳＥＭ観察し、顕微鏡写真を撮影した。図１に開発材（３、４）の顕微鏡観察組織写真を示す（図１（ａ）は、開発材３、図１（ｂ）は、開発材４である）。他の開発材も、同様に合金組織の９０％以上にαＣｒ相とγ＋γ’相のラメラ構造が形成されていたことが確認できた。一方、比較材１７は、時効処理が不十分であったため、αＣｒ相とγ＋γ’相のラメラ構造が合金組織の９０％以下となっていた。そのため、時効処理後の硬さも不十分となった。
【００４１】
（耐摩耗性）
時効処理後の試験片（時効処理後の試験硬さを備えた試験片）の耐摩耗性をピンオンディスク試験機を用いて調べた。ピンとして試験片（開発材及び比較材）を用い、ディスクをＳ４５Ｃとした。試験条件は、無潤滑で、ディスク回転数５００ｒｐｍ、ピン面圧１０ＭＰａ、摩擦距離１０００ｍとし、ピンの摩耗重量（試験前の試験片の重量から試験後の試験片の重量を減算したもの）を測定した。表２に結果を示すが、比較材２３（ＳＫＤ１１）の摩耗重量を１とした場合の相対値で示す。
【００４２】
（耐食性）
時効処理後の試験片（時効処理後の試験硬さを備えた試験片）を用いて、ＪＩＳ Ｚ ２３７１に準拠した塩水噴霧試験による耐食性の評価試験を実施した。結果を表２に示す。
【００４３】
（清浄度）
時効処理後の試験片（時効処理後の試験硬さを備えた試験片）を研磨加工したものを用いて、ＡＳＴＭ  Ｅ４５に準拠した非金属介在物評価試験を実施した。具体的には、表面研磨１６０ｍｍ２の領域を１００倍で観察し、最悪視野０．５ｍｍ２の円（６個）をサンプルとして、Ａ（硫化物）、Ｂ（アルミナ）、Ｃ（シリケイト）のそれぞれの個数を数え、視野数で除した値を清浄度とした。表２に結果を示すが、Ａ（硫化物）の数をＡ−Ｔ、Ａ−Ｈの欄に、Ｂ（アルミナ）の数をＢ−Ｔ、Ｂ−Ｈの欄に、Ｃ（シリケイト）の数をＣ−Ｔ、Ｃ−Ｈの欄にそれぞれ示す。ここで、−Ｔ，−Ｈは、図２に示す観察面で観察したことを示す。
【００４４】
（表面粗さ）
時効処理後の試験片（時効処理後の試験硬さを備えた試験片）を、１００→＃２２０→＃４００→＃８００→＃１５００→＃３０００→＃９０００→＃１４０００まで研磨した。研磨後、表面粗さＲａを測定した。結果を表２に示す。
【００４５】
（透磁率）
時効処理後の試験片（時効処理後の試験硬さを備えた試験片）を用いて、１００Ｏｅ（エルステッド）の磁場中の透磁率μの値を測定した。結果を表２に示す。
【００４６】
（異方性ボンド磁石の磁力及び成形時の歩留）
開発材１、２、８、１１、１３、１６及び比較材２２、２３で金型を作製し、この金型でプレス成形された異方性ボンド磁石の磁力を測定した。磁性粉末を配向させるためプレス成形は磁場中で行い、配向方向の金型にはＳＵＳ６３０を使用した。また、ボンド磁石はそれぞれの金型で５００個成形した。更に、成形時に磁粉付着等により発生した不良品発生数を調査した。結果を表２に示す。
【００４７】
【表２】
2009263736.tif 000004
【００４８】
（試験結果及び評価）
開発材１〜１６は、時効処理後の硬さがいずれも６２０ＨＶ以上の高硬度となったが、比較材１７は、硬さが低下している。開発材は、鍛造で結晶粒径を制御するとともに、所定の温度で所定時間の時効処理を行ったため、その組織の９０％以上にαＣｒ相及びγ＋γ’相のラメラ構造が形成されたのに対して、比較材１７は、時効温度が低く、時効時間も短いためαＣｒ相及びγ＋γ’相のラメラ構造の形成が不十分となったためである。
【００４９】
開発材１〜１６は、清浄度が全て低く、表面粗さも低かった。これに対し、比較材１８は、清浄度に異常が認められないが（炭化物は観察対象ではないため）、表面粗さが悪化し、比較材１９，２０は、それぞれ、Ｃ（シリケイト）、Ａ（硫化物）の介在物が多く生成し、表面粗さが更に悪化した。開発材は、Ｃ，Ｓｉ，Ｍｎを所定範囲含有させたに留めたが、比較材１８〜２０は、これらのいずれか又は複数を添加しすぎたため、非金属介在物が多く生成し、清浄度及び表面粗さが悪化したためである。開発材は、全てＲａ＝０．００５μｍ以下の表面粗さであり、鏡面研磨によるきれいな表面仕上げが可能であることが確認できた。つまり、プラスチック樹脂成形金型として好適な材料であることが確認できた。また、開発材は、高硬度であるため、余分な研磨キズが付き難いこと、高耐食であるため研磨中の表面酸化が防止されることも、きれいな表面仕上げの要因となる。
【００５０】
尚、比較材２１（オーステナイトステンレス鋼）は、非磁性を有しているが、硬さが低いため、耐摩耗性が劣る。比較材２２（析出効果型ステンレス鋼）は、強磁性であるため、磁性粉末を含む樹脂の成形がうまく出来ず（不良品多い）、また、硬さも十分でなかった。比較材２３（ＪＩＳ ＳＫＤ１１）は、硬さ、耐摩耗性が十分だが、強磁性であるため、磁性粉末を含む樹脂の成形がうまく出来ず（不良品多い）、耐食性も劣る。更に、比較例２１〜２３は、清浄度もそれほど良くなかった。
以上から、開発材１〜１６は、プラスチック樹脂成形金型の要求特性（高硬度、非磁性、高耐食性、優れた清浄度）に応えるものであることがわかった。
【００５１】
以上、本発明の一実施形態について説明したが、本発明は上記実施の形態に何ら限定されるものではない。上記実施形態においては、本実施形態に係るプラスチック樹脂成形金型用Ｎｉ基合金をボンド磁石成形金型へ適用する例を示したが、これに限定されるものではない。すなわち、本実施形態に係るプラスチック樹脂成形金型用Ｎｉ基合金は、ボンド磁石以外のプラスチックやゴム製品、例えば、フィルム、液晶フィルム、包装用フィルム、家電製品内装・外装、コネクター、プラスチック容器、光学レンズ、医療機器、化粧容器、ペットボトル、ＩＣ封止、反射板、日用雑貨品、ゴムボタン、プラスチックボタン、プラスチック外装等を成形するプラスチック樹脂成形金型へ適用してもよい。
【産業上の利用可能性】
【００５２】
本発明に係るプラスチック樹脂成形金型用Ｎｉ基合金及びこれを用いた金型は、種々の要求特性（高硬度・非磁性・高耐食性・優れた清浄度）を満たすため、プラスチック樹脂成形業界において産業上利用価値が高い。
【図面の簡単な説明】
【００５３】
【図１】開発材（３、４）のＳＥＭ（電子顕微鏡）写真である。
【図２】清浄度を判定するときのＴ方向、Ｈ方向を説明するための図である。
【図１】
2009263736.tif 000005
【図２】
2009263736.tif 000006